СПОСОБ НАНЕСЕНИЯ ХРОМОВОГО ПОКРЫТИЯ НА ДЕТАЛИ ИЗ ЖАРОПРОЧНЫХ СТАЛЕЙ

2
Способ нанесения хромового покрытия на детали из жаропрочных сталей, включающий обезжиривание, активацию в растворе соляной кислоты, хромирование в электролите с концентрацией хромового ангидрида 250 г/л и серной кислоты 2,5 г/л, промывку после каждой операции, отличающийся тем, что активацию проводят в концентрированной растворе соляной кислоты при температуре 15-35°C в течение 5-15 сек, а хромирование при плотности тока 50-60 А/дм и температуре 50-55°C.